СПЕЧЁННЫЕ СФЕРЫ, СПОСОБ ИХ ПОЛУЧЕНИЯ И ИХ ИСПОЛЬЗОВАНИЕ

1. Спеченные сферы, получаемые из красной грязи в качестве исходного материала, включающие в себя, по крайней мере, окись алюминия, окислы железа, окись кремния и окись титана,
отличающиеся тем, что
исходный материал содержит, по крайней мере, 70% (w/w) кранной грязи, рассчитанной на сухую массу, и что округлость и сферичность спеченных сфер составляет выше, чем 0,6.
2. Спеченные сферы по п. 1, отличающиеся тем, что
3
размер спеченных сфер составляет диапазон от 0,2 мм до 1 мм, и/или что абсорбция воды составляет предел до 10% (w/w) и/или что плотность обшей массы находится в диапазоне от 1100 до 1400 кг/м.
3. Спеченные сферы в соответствии с любым из предшествующих пунктов, отличающиеся тем, что
сферы далее включают в себя добавки и/или связующие вещества, причем добавки выбираются из группы, включающей в себя минералы полевого шпата, минералы алюминия, кальцинированные минералы алюминия, клеевые минералы или силикатные минералы или их смеси и при этом связующие вещества выбираются из группы, включающей в себя поливиниловый спирт, поливиниловый ацетат, метиловая целлюлоза, декстрин и меласса.
4. Способ получения спеченных сфер в соответствии с пп. 1-3, включающий в себя следующие этапы:
a) подают красную грязь, являющуюся остатком от алюминиевого производства,
b) необязательно регулируют велчину рН красной грязи до значения ниже, чем 9,
c) гранулируют красную грязь после этапа b) при непрерывном просушивании,
d) спекают гранулы после этапа с).
5. Способ по п. 4, отличающийся тем, что
этап b1) выполняют после этапа b), при этом добавки и/или связующие вещества смешивают с красной грязью, причем красная грязь присутствует в количестве, по крайней мере, 70% (w/w), а остаток составляют добавки и/или связующие вещества и при этом добавки выбираю из группы, включающей в себя минералы полевого шпата, минералы алюминия, кальцинированные минералы алюминия или силикатные минералы или их смеси и при этом связующие вещества выбирают из группы, включающей в себя поливиниловый спирт, поливиниловый ацетат, метиловую целлюлозу, декстрин и мелассу или их смеси.
6. Способ в соответствии с любым из пп. 4-5, отличающийся тем, что
на этапе b) формируют суспензию из красой грязи путем добавления воды и при этом соотношение красной грязи к воде составляет диапазон от 35/65 до 65/35 (w/w).
7. Способ по любому из пп. 4-6,
отличающийся тем, что
после этапа b) красную грязь просушивают.
8. Способ по любому из пп. 4-7,
отличающийся тем, что
после этапа с) процесс останавливают и полученный продукт изолируют как промежуточный продукт.
9. Промежуточный продукт, содержащий не спеченные сферы, включающий в себя, по крайней мере, окислы железа, окись титана и окись алюминия,
отличающийся тем, что
округлость и сферичность не спеченных сфер составляет более, чем 0,6.
10. Промежуточный продукт в соответствии с п. 9, отличающийся тем, что
3
плотность не спеченных сфер составляет диапазон от 800 до 1000 кг/м.
11. Использование промежуточного продукта в соответствии с п. 9 или 10 для производства спеченных сфер в соответствии с пп. 1-3.
12. Использование промежуточного продукта в соответствии с п. 9 или 10 для процессов геологического затвердевания или для материалов мусорной свалки.
13. Использование спеченных сфер в соответствии с пп. 1-3 в качестве расклинивающего наполнителя для процессов гидроразрывов или агрегатов, или легких мелких агрегатов для строительных целей, или для процессов геологического затвердевания.